(57)【要約】【解決課題】ＰＥＴとＰＣとを含有する樹脂組成物及び該樹脂組成物からなり、耐熱性、耐薬品性、屈曲耐久性、表面平滑性に優れたフィルムおよびシームレスベルトを提供する。【解決手段】（Ａ）ポリエチレンテレフタレート３０wt％以上７０wt％以下と、（Ｂ）ポリカーボネート３０wt％以上７０wt％以下とのポリマーブレンド物を含み、該ポリマーブレンド物が樹脂組成物の総量の８０wt％以上であり、示差走査熱量計による熱分析で２２０〜２６０℃の範囲内に１３Ｊ／ｇ以上の結晶融解熱（ΔＨ）を有するピークが検出されないことを特徴とする樹脂組成物。【選択図】なし【特許請求の範囲】
【請求項１】
（Ａ）ポリエチレンテレフタレート３０wt％以上７０wt％以下と（Ｂ）ポリカーボネート３０wt％以上７０wt％以下とのポリマーブレンド物を樹脂組成物の総量を基準として８０wt％以上を含み、
JIS K7121に準拠する示差走査熱量計による熱分析で２２０〜２６０℃の範囲内に１３Ｊ／ｇ以上の結晶融解熱（ΔＨ）を有するピークが検出されないことを特徴とする樹脂組成物。
【請求項２】
（Ａ）ポリエチレンテレフタレートは、JIS K7367-5に準拠する極限粘度（ＩＶ）が１．０〜１．５ｄｌ／ｇの範囲である請求項１に記載の樹脂組成物。
【請求項３】
（Ｂ）ポリカーボネートの重量平均分子量（Mw）が18,000より大きく25,000未満の範囲である請求項１又は２に記載の樹脂組成物。
【請求項４】
請求項１〜３の何れかに記載の樹脂組成物からなり、且つ厚みが２０〜５００μｍであるフィルム。
【請求項５】
実質的に未延伸である請求項４に記載のフィルム。
【請求項６】
JIS P8115に準拠する加重４．９Ｎでの屈曲耐久性が２０００回以上である請求項４又は５に記載のフィルム。
【請求項７】
JIS B-0601に準拠する平均表面粗さ（Ｒａ）が１μ未満であることを特徴とする請求項４〜６の何れか1項に記載のフィルム。
【請求項８】
請求項４〜７の何れか1項に記載のフィルムからなる基層と、表面抵抗率が１．０×１０-3〜１．０×１０12Ωの導電性表面層と、を含む導電性フィルム。
【請求項９】
上記導電性表面層が、（Ａ）ポリエチレンテレフタレート３０wt％以上７０wt％以下と、（Ｂ）ポリカーボネート３０wt％以上７０wt％以下と、（Ａ）及び（Ｂ）の合計１００質量部に対して５〜６０質量部の導電性フィラーを含む請求項８に記載の導電性フィルム。
【請求項１０】
上記導電性フィラーがカーボンブラックである請求項９に記載の導電性フィルム。
【請求項１１】
請求項１〜３の何れかに記載の樹脂組成物からなり、且つ厚みが２０〜５００μｍであるシームレスベルト。
【請求項１２】
実質的に未延伸である請求項１１に記載のシームレスベルト。
【請求項１３】
JIS P8115に準拠する加重４．９Ｎでの屈曲耐久性が２０００回以上である請求項１１又は１２記載のシームレスベルト。
【請求項１４】
JIS B-0601に準拠する平均表面粗さ（Ｒａ）が１μ未満であることを特徴とする請求項１１〜１３の何れか1項に記載のシームレスベルト。
【請求項１５】
請求項１１〜１４の何れか1項に記載のシームレスベルトからなる基層と、表面抵抗率が１．０×１０-3〜１．０×１０12Ωの導電性表面層と、を含む導電性シームレスベルト。
【請求項１６】
上記導電性層が、（Ａ）ポリエチレンテレフタレート３０wt％以上７０wt％以下と、（Ｂ）ポリカーボネート３０wt％以上７０wt％以下、（Ａ）及び（Ｂ）の合計１００重量部に対して５〜６０重量部の導電性フィラーを含む請求項１５に記載の導電性シームレスベルト。
【請求項１７】
上記導電性フィラーがカーボンブラックである請求項１６に記載の導電性シームレスベルト。
【請求項１８】
請求項４〜７の何れかに記載のフィルム、請求項８〜１０の何れかに記載の導電性フィルム、請求項１１〜１３の何れかに記載のシームレスベルト又は請求項１４〜１７の何れか1項に記載の導電性シームレスベルトからなり、電子写真方式又はインクジェット方式の画像形成装置に使用されるベルト部材。
【請求項１９】
JIS K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを押出機に供給し、リップクリアランスを１．０ｍｍ以下に調製した環状ダイから溶融押出してチューブ状溶融押出物を得て、次いで、チューブ状溶融押出物を６０〜１４０℃の範囲内の温度に制御した冷却マンドレルと接触させて冷却固化する請求項１１〜１３の何れかに記載のシームレスベルトの製造方法。
【請求項２０】
多層ダイ共押出装置の内方供給口に、JIS K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを供給し、一方、外方供給口に、JIS K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートと導電性フィラーとを供給し、リップクリアランスを１．０ｍｍ以下に調製した環状ダイから溶融押出してチューブ状溶融押出物を得て、次いで、チューブ状溶融押出物を６０〜１４０℃の範囲内の温度に制御した冷却マンドレルと接触させて冷却固化する請求項１４〜１７の何れかに記載の導電性シームレスベルトの製造方法。
【請求項２１】
JIS K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを押出機に供給し、リップクリアランスを１．０ｍｍ以下に調製したＴダイから溶融押出してフィルム状溶融押出物を得て、次いで、フィルム状溶融押出物を６０〜１４０℃の範囲内の温度に制御した冷却ロールと接触させて冷却固化する請求項４〜７の何れかに記載のフィルムの製造方法。
【請求項２２】
Tダイ共押出装置の一方の供給口に、JIS K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを供給し、他方の供給口にJIS K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートと導電性フィラーとを供給し、リップクリアランスを１．０ｍｍ以下に調製したＴダイから溶融押出してフィルム状溶融押出物を得て、次いで、フィルム状溶融押出物を６０〜１４０℃の範囲内の温度に制御した冷却ロールと接触させて冷却固化する請求項４〜７の何れかに記載のフィルムの製造方法。
【発明の詳細な説明】
【技術分野】
【０００１】
本発明は、熱可塑性ポリエチレンテレフタレート（ＰＥＴ）とポリカーボネート（ＰＣ）とを含有する樹脂組成物、並びに該樹脂組成物からなるフィルム及びシームレスベルトに関し、更に詳細には、耐熱性、耐薬品性、屈曲耐久性、表面平滑性に優れた樹脂組成物、並びに該樹脂組成物からなるフィルム及びシームレスベルトに関する。
【０００２】
本発明のフィルム及びシームレスベルトは、電子写真方式やインクジェット方式の画像形成装置における転写ベルト、紙搬送ベルトとして好適に使用できる。
また、本発明において、フィルムとは、厚み２５０μｍ未満の典型的なフィルムだけではなく、厚み２５０μｍ以上のシートも含む。
【背景技術】
【０００３】
耐熱性と機械的特性に優れた樹脂材料として、ＰＥＴとＰＣとはフィルムや成形材料として広く用いられている。ところが、ＰＣは、耐薬品性が劣るために、有機溶剤による洗浄や表面コーティング加工が困難だった。また、ＰＣは、表面にクラックが発生し易く折曲に弱い欠点があった。
【０００４】
ＰＥＴは、耐薬品性と折曲耐久性に優れるが、ガラス転移点（Ｔｇ）が約８０℃であることから、それ以上の温度では機械的物性が極端に悪くなる欠点があった。ＰＥＴフィルムの耐熱性を改良するための方法としては二軸延伸があるが、加工形状の自由度が小さいこと（シームレスベルト状にしたり、厚みを厚くしたりするのが難しい）、熱収縮すること、更には二軸延伸装置が膨大である等の問題がある。
【０００５】
一方、未延伸状態で結晶化したＰＥＴフィルムは脆く、屈曲に弱い欠点があった。
これらＰＣとＰＥＴとの欠点を補うために、ＰＣとＰＥＴとのポリマーブレンド組成物が提案されている。
【０００６】
特開昭５１−３６２６９号公報では、ＰＥＴとＰＣからなる非配向フィルムが提案されている。しかしながら、このフィルム中のＰＥＴ部分は２０〜４０％の結晶性を持つために、強度および耐熱性が十分ではないと予想される。
【０００７】
特開昭６２−８９７６２号公報では、重量平均分子量の異なる２種類のＰＣとＰＥＴからなるシートが提案されている。しかし、粘度の異なるどちらかのＰＣはＰＥＴとの分散性が悪くなり、耐熱性と機械的物性が劣ると予想される。更に、低粘度（実施例中、固有粘度は0.82）のＰＥＴを使用していることから、成形品の屈曲耐久性が劣ることが予想される。
【０００８】
そのほかにも、ＰＥＴとＰＣからなる透明な樹脂組成物やフィルムが提案されている（特開昭５２−５１４４５号公報など）。しかし、発明者らは、屈曲耐久性、耐熱性、耐薬品性などの物性が優れたＰＥＴ／ＰＣブレンドフィルムの外観は、通常、均一に白濁（曇りガラス状）になることを見出した（詳細は後述する）。従って、従来のＰＥＴとＰＣからなる透明な樹脂組成物やフィルムの殆どは、物性的に劣ると考えられる。
【０００９】
特開平２−２３３７６５号公報、特開平１０−２７９７０９号公報では、ＰＣとポリエステルとカーボンブラックからなる組成物をインフレーション成形したことを特徴とするシームレスベルトが提案されている。しかし、インフレーション成形をしていることから、５０〜１００μｍ以上の比較的厚いベルトを均一な外径と厚さで成形することは困難であると考えられる。更に、カーボンブラックが比較的高い添加率で配合されていることから屈曲強さが低下していると考えられる。
【００１０】
一方、耐熱性、耐溶剤性、屈曲耐久性、表面平滑性に優れたフィルムやシームレスベルトは、電子写真方式や静電記録方式の複写機、レーザービームプリンタ、ファクシミリなどの画像形成装置のベルト部材に使用されている。
【００１１】
たとえば、電子写真方式の複写機では、（１）感光体表面を均一かつ一様に帯電させる帯電工程、（２）パターン状に露光することにより、感光体表面に静電潜像を形成する露光工程、（３）現像剤（トナー）を付着させて、感光体表面の静電潜像を可視像（トナー像）とする現像工程、（４）感光体表面のトナー像を転写材（転写紙やＯＨＰシートなど）上に転写する転写工程、（５）転写材上のトナー像を融着させる定着工程、（６）感光体表面の残留トナーを清掃するクリーニング工程、（７）感光体表面の残留電荷を消滅させる除電工程などの各工程によって、画像が形成されている。
【００１２】
このような画像形成装置においては、前記各工程での機能を担うために、ベルト状又はドラム状の形状を有する多数の部材が配置されている。このような部材としては、たとえば、帯電部材（たとえば、帯電ベルト）、感光体（例えば、感光体層を支持するためのベルト状支持体）、転写部材（たとえば、転写ベルト、中間転写ベルト、転写ドラム）、クリーニング部材（例えば、クリーニングベルト）、除電部材（例えば、除電ベルト）、紙搬送部材（たとえば、紙搬送ベルト）などが挙げられる。
【００１３】
このようなベルト部材は、高度の耐久性を有することが求められている。ベルト部材がエンドレスベルトである場合、２本以上のロールを用いて長期間に亘って駆動される。ローラ部材である場合には、高速回転させられる。そのため、ベルト部材には、このような過酷な稼働条件に耐えるだけの十分な耐久性が必要とされる。特に機械的特性として、折り曲げによって破断しない性質（屈曲耐久性）が優れていることが求められる。たとえば、中間転写ベルトの屈曲耐久性が劣悪であると、異物の巻き込み等によって割れが発生したり、ベルトの寿命が短くなったりする。
【００１４】
さらに、ベルト部材には、耐熱性に優れていることが求められている。画像形成装置内には、稼働中、比較的高温状態になるが、ベルト部材には、そのような高温条件下で変形したり、他の部材に溶着したりしないだけの耐熱性を有することが求められる。また、ベルト部材及び該部材を装着した機器は、車両や船舶などにより搬送されることが多いが、輸送中の車内または船内の温度が８０℃程度にまで上昇することは稀ではない。このような高温雰囲気下に長時間に亘って曝された場合であっても、部材同士が互いに溶着したり、他の部材に溶着したりしないだけの十分な耐熱性（高温での耐ブロッキング性）を有することが求められる。さらに、ベルト表面に導電性塗料などをコーティングする場合には、コーティング液に対する耐溶剤性と、液を乾燥する際の加熱に耐えることが要求される。この場合、乾燥効率をよくするために乾燥温度は通常１００℃以上である場合が多い。よって、ベルト部材には、比較的高度の耐熱性が求められる。
【００１５】
また、多くのベルト部材には、適度の電気抵抗を有することが求められている。例えば、帯電ベルトを用いた帯電方式では、電圧を印加した帯電ベルトを感光体表面に接触させることにより、帯電ベルトから感光体表面に直接電荷を与えて帯電させている。転写ベルトを用いた転写方式では、転写ベルトにより転写材を搬送すると共に、該ベルトにトナーとは逆極性の電荷を付与して転写電界を形成し、クーロン力で感光体表面のトナー像を転写材上に転写している。紙搬送ベルトは、ベルトの静電気によって紙を吸着と剥離を繰り返している。このような各種ベルト部材の多くは、それぞれの機能を発揮するために、ベルト部材全体又は少なくとも表面層が適度の導電性を有すること、より具体的には、１０-3〜１０13Ω範囲内の表面抵抗率を有することが必要である。もちろん、１０13Ω以上の表面抵抗率のベルトを転写ベルトや紙搬送ベルトに使用することも可能ではあるが、一般にこれらのベルト部材は画像形成装置（コピー機やプリンター）の印刷速度が速くなるほど、帯電と除電のサイクルを早くするために、抵抗を低くする必要がある。画像形成装置におけるベルト部材の表面抵抗率は、該部材の場所によるバラツキが小さく実質的に均一であることが望ましい。たとえば、場所による表面抵抗率のバラツキが大きい帯電ベルトを用いると、感光体表面を均一かつ一様に帯電させることができない。同様に、場所による表面抵抗率のバラツキが大きい転写ベルトを用いると、感光体表面のトナー像を正確に転写材に転写することができない。その結果、高品質の画像を得ることができなくなる。
【特許文献１】特開昭５１−３６２６９号公報
【特許文献２】特開昭６２−８９７６２号公報
【特許文献３】特開昭５２−５１４４５号公報
【特許文献４】特開平２−２３３７６５号公報
【特許文献５】特開平１０−２７９７０９号公報
【発明の開示】
【発明が解決しようとする課題】
【００１６】
本発明の目的は、ＰＥＴとＰＣとを含有する樹脂組成物及び該樹脂組成物からなり、耐熱性、耐薬品性、屈曲耐久性、表面平滑性に優れたフィルムおよびシームレスベルトを提供することにある。
【００１７】
また、本発明の別の目的は、該フィルムおよびシームレスベルトから形成された電子写真方式やインクジェット方式の画像形成装置に使用可能なベルト部材を提供することにある。
【課題を解決するための手段】
【００１８】
本発明者らは、上記課題を解決するために鋭意研究した結果、ＰＥＴ３０wt％以上７０wt％以下と、ＰＣ３０wt％以上７０wt％以下とのポリマーブレンド物を含有する樹脂組成物を溶融押出して、かつ、示差走査熱量計による熱分析で２２０〜２６０℃の範囲内に１３Ｊ／ｇ以上の結晶融解熱（ΔＨ）を有するピークが検出されないような樹脂を成形したところ、耐熱性、耐薬品性、屈曲耐久性、表面平滑性に優れたフィルム及びシームレスベルトが得られることを見出した。本発明は、これらの知見に基づいて完成するに至ったものである。
【００１９】
本発明によれば、（Ａ）ポリエチレンテレフタレート３０wt％以上７０wt％以下と、（Ｂ）ポリカーボネート３０wt％以上７０wt％以下とのポリマーブレンド物を樹脂組成物の総量を基準として８０wt％以上含み、JIS K7121に準拠する示差走査熱量計による熱分析で２２０〜２６０℃の範囲内に１３Ｊ／ｇ以上の結晶融解熱（ΔＨ）を有するピークが検出されないことを特徴とする樹脂組成物が提供される。
【００２０】
ポリエチレンテレフタレートのJIS K7367-5に準拠する極限粘度（ＩＶ）が１．０〜１．５ｄｌ／ｇの範囲であることが好ましい。
ポリカーボネートの重量平均分子量（Mw）は18,000より大きく25,000未満の範囲であることが好ましい。
【００２１】
また本発明によれば、上述の本発明の樹脂組成物から形成される、耐熱性、耐薬品性、屈曲耐久性、表面平滑性に優れたフィルムおよびシームレスベルトが提供される。
本発明のフィルムおよびシームレスベルトは、厚みが２０〜５００μｍであることが好ましい。
また、本発明のフィルムおよびシームレスベルトは実質的に未延伸であることが好ましい。
さらに、本発明のフィルムおよびシームレスベルトはJIS P8115に準拠する加重４．９Ｎでの屈曲耐久性が２０００回以上であることが好ましい。
本発明のフィルムおよびシームレスベルトは、JIS B-0601に準拠する平均表面粗さ（Ｒａ）が１μ未満であることが好ましい。
本発明のフィルムおよびシームレスベルトは、表面抵抗率が１．０×１０-3〜１．０×１０12Ωの導電性表面層を有することが好ましい。
【００２２】
さらに、本発明によれば、電子写真方式やインクジェット方式の画像形成装置に使用可能な上述の本発明の樹脂組成物から形成されるベルト部材を提供することができる。
【００２３】
なお本明細書において、「導電性」とは「半導電性」をも含むものとして使用する。
【発明を実施するための最良の形態】
【００２４】
以下、本発明について更に詳細に説明する。
まず、本発明の樹脂組成物について説明する。
本発明の樹脂組成物は、（Ａ）ポリエチレンテレフタレート（以下、単に「ＰＥＴ」ともいう）と、（Ｂ）ポリカーボネート（以下、単に「ＰＣ」ともいう）とを特定の配合割合で配合してなるポリマーブレンド物を特定量含み、特定の結晶融解熱（ΔＨ）を有することを特徴とする。
【００２５】
＜ポリエチレンテレフタレート樹脂（ＰＥＴ）＞
本発明で使用されるＰＥＴとしては、テレフタル酸とエチレングリコールとのみからなるホモポリマー、またはテレフタル酸とエチレングリコールとその他の共重合成分とから合成された共重合体を使用することができる。共重合成分の割合は、通常２０モル％未満、好ましくは１０モル％以下、より好ましくは５モル％以下である。共重合成分の割合が高くなりすぎると、ＰＥＴの結晶性が損なわれて成形物の耐熱性が低下する場合があるので上記範囲内とするのが好ましい。
【００２６】
ＰＥＴは、テレフタル酸を主成分とするジカルボン酸成分とエチレングリコールを主成分とするジオール成分との等モルの反応により合成される。共重合成分の割合は、ジカルボン酸成分１００モル％とジオール成分１００モル％の合計２００モル％を基準として算出する。たとえば、ジオール成分のエチレングリコール（ＥＧ）の一部をプロピレングリコール（ＰＧ）に置き換えて、ＥＧ９０モル％とＰＧ１０モル％からなるジオール成分（合計１００モル％）とした場合、共重合体中のテレフタル酸とＥＧから形成されるエチレンテレフタレート繰り返し単位の割合が９０モル％となり、テレフタル酸とＰＧとから形成されるプロピレンテレフタレート繰り返し単位の割合が１０モル％となる。この場合、共重合成分であるＰＧの割合を１０モル％とする。
【００２７】
共重合成分としては、プロピレングリコール、１，４−ブタンジオール、キシリレングリコール、ビスフェノールＡ、ジエチレングリコール、１，４−シクロヘキサンジメタノールなどのジオール成分；イソフタル酸、セバシン酸、アジピン酸等のジカルボン酸成分；等が挙げられる。ＰＥＴとしては、ホモポリマーや共重合体を、それぞれ単独で、あるいは２種類以上を組み合わせて使用することができる。
【００２８】
本発明で使用するＰＥＴは、本質的に結晶性を有しているＰＥＴが好ましい。結晶性ＰＥＴであっても、たとえば、溶融状態から急冷することにより結晶化度の低い非晶状態に成形することは可能であるが、このような非晶状態であっても示差走査熱量計によって分析すると、常温からの昇温過程において非晶部が結晶化するために、２２０〜２６０℃の範囲内に結晶融解のピークを観察することができる。
【００２９】
本発明で使用するＰＥＴの分子量は、特に制限されないが比較的高いものであることが望ましい。ＰＥＴのJIS K7367-5に準拠する極限粘度（ＩＶ）は、好ましくは１．０〜１．５、さらに好ましくは１．１〜１．４、特に好ましくは１．２〜１．３である。固有粘度が低いほど、成形品が脆弱化し易くなり、高すぎると、加工が難しくなる。また、固有粘度が高すぎても低すぎてもＰＣとの分散性が不良になる。このため、上述の範囲内とするのが好ましい。
【００３０】
ＰＥＴとしては、具体的には、商品名「クラペットＫＳ−７１０Ｂ４」クラレ社製I.V.=１．２５；商品名「クラペットＫＳ−７１０Ｂ５」クラレ社製I.V.=１．１５；商品名「クラペットＫＳ−７１０Ｂ８」クラレ社製I.V.=１．２０等の市販品を用いることもできる。
【００３１】
＜ポリカーボネート樹脂（ＰＣ）＞
本発明に用いられるＰＣとしては、芳香族ＰＣが好適に用いられるが、特に好ましくはビスフェノールＡ繰り返し単位を含む樹脂が用いられる。ＰＣの重量平均分子量（Mw）は、通常の範囲であればよいが、好ましくは１８，０００〜２５，０００、より好ましくは２０，０００〜２４，０００、特に好ましくは２１，０００〜２３，０００である。重量平均分子量が低すぎると成形品が脆弱化しやすくなり、高すぎると加工が難しくなる。また、固有粘度が高すぎても低すぎてもＰＥＴとの分散性が不良になる。
【００３２】
ＰＣとしては、具体的には、商品名「タフロンＩＲＥ２２００」出光興産製、重量平均分子量（Mw）２１５００；商品名「タフロンＩＲＥ１９００」出光興産製、重量平均分子量（Mw）１８５００等の市販品を用いることもできる。
【００３３】
＜ポリマーブレンド物の配合割合＞
ＰＥＴの配合量は３０wt％以上７０wt％以下、好ましくは３５〜６０wt％、更に好ましくは４０〜５５wt％、特に好ましくは４５〜５５wt％である。配合量が少なすぎると耐溶剤性が悪くなり、配合量が多すぎると耐熱性が悪くなる。また、配合量が多すぎても少なすぎてもＰＣとの分散性が悪くなる。
【００３４】
ＰＣの配合量は３０wt％以上７０wt％以下、好ましくは６５〜４０wt％、更に好ましくは６０〜４５wt％、特に好ましくは５５〜４５wt％である。配合量が少なすぎると耐熱性が悪くなり、配合量が多すぎると耐溶剤性と屈曲耐久性が悪くなる。また、配合量が多すぎても少なすぎてもＰＥＴとの分散性が悪くなる。
【００３５】
＜ポリマーブレンド物の樹脂組成物における配合量＞
本発明の樹脂組成物は、ＰＥＴとＰＣとのポリマーブレンド物を必須成分として含有するものである。
本発明の樹脂組成物における上記ポリマーブレンド物の配合量は、樹脂組成物の総量中８０wt％以上、好ましくは９０wt％以上、更に好ましくは９５wt％以上、特に好ましくは９９wt％以上である。ＰＥＴとＰＣ以外の充填剤や他の樹脂が多く含まれると、屈曲耐久性が悪くなったり、あるいはＰＣとＰＥＴの分散性が悪くなったりするので、ポリマーブレンド物の配合量は上記範囲内とする必要がある。
【００３６】
＜その他の添加剤＞
本発明では、所望によりその他の添加剤を適宜添加することができる。その他の添加剤としては、本分野で通常使用されている、シリコン系、ハロゲン系、赤リン、水酸化アルミニウム、炭酸カルシウムなどの難燃剤；天然ワックス、ポリエチレンワックス、ポリプロピレンワックス、アルキルエステル酸エステルワックス等の各種のワックス類；タルク、マイカ、シリカ、アルミナ、酸化チタン、ゼオライト、ガラス、酸化亜鉛、酸化鉄、黒鉛、無機物、有機金属塩、酸化金属の粉末、繊維フィラーなどの充填剤；酸化防止剤、可塑剤、カーボンブラック、有機顔料、無機顔料、界面活性剤、カップリング剤、その他の樹脂やエラストマーなどが挙げられる。これらの添加剤は、本発明の効果を妨げない範囲であれば使用することができる。具体的には、１０〜０．００１質量部の範囲、より好ましくは５〜０．０１質量部の範囲、特に好ましくは３〜０．１質量部の範囲で添加することができる。
【００３７】
＜樹脂組成物の調製法＞
本発明の樹脂組成物を調製法としては、ＰＥＴ、ＰＣ、必用に応じてその他の添加剤を、単軸押出機、二軸押出機、バンバリーミキサー、ロールミル、ニーダーなどの混練機に供給して、溶融混練し、ペレット化する方法等がある。また、ＰＥＴペレットとＰＣペレットを予め混合機で良く混合したポリマーブレンド物を単軸押出機に供給して直接フィルムやシームレスベルトなどとして押し出し冷却する方法もある。
【００３８】
ＰＥＴペレットとＰＣペレットとを混合してなるポリマーブレンド物を単軸押出機に供給して直接フィルムおよびシームレスベルトとして押し出し冷却する場合には、混練エレメント付きのスクリューを使用することが好ましい。混練エレメントにはダルメージ、ピン、マードックなどの公知の混練エレメントを使用することができる。なかでも、ダブルフライト（バリアーフライトともいう）タイプが最も好ましい。押出機とダイとの間には、好ましくは＃２００メッシュ以上、更に好ましくは＃４００メッシュ以上のフィルターを装着することが好ましい。
【００３９】
＜樹脂組成物の物性＞
ところで、本発明者らが得た知見では、ＰＥＴとＰＣとのポリマーブレンド物の混練状態が樹脂組成物の耐熱性、耐薬品性、屈曲耐久性、表面平滑性に大きく関係していると考えられる。通常、ＰＥＴとＰＣとのポリマーブレンド物は非相溶性であるため、ＰＥＴとＰＣのポリマーブレンド物を示差走査熱量計（ＤＳＣ）で分析すれば、ＰＥＴとＰＣとの各々のピークが現れる。一方、本発明の樹脂組成物はＤＳＣによる熱分析で観察されるはずのＰＥＴのピーク（２２０〜２６０℃の範囲内の結晶融解熱）が非常に小さくなり、本来のＰＥＴやＰＣの物性から変化していることが判る。
【００４０】
これらの現象の機構についてはよくわからないが、本発明品では特定の粘度のＰＥＴと特定の分子量のＰＣとを特定比率でポリマーブレンドしてなるポリマーブレンド物を用いてポリマーブレンド物の混練状態を制御することにより、ＰＥＴ相とＰＣ相の界面で生ずるエステル交換反応が制御され、耐熱性、耐薬品性、屈曲耐久性、表面平滑性が従来になく改良されたと考えられる。本発明品では、ＰＥＴとＰＣの一部分、または全部が互いに変性された状態になっていると考えられる。
【００４１】
一般にＰＥＴは加水分解や熱分解によっても結晶融解熱（ΔＨ）が消失することがあるが、このように分解したＰＥＴは著しく低分子量化するためにフィルムとして加工することは困難であり、得られる成形物は著しく脆弱化することが知られている。本発明の樹脂組成物を用いてなるフィルムは、結晶融解熱（ΔＨ）が小さくても、成形性と機械的物性に優れており、従来公知のＰＥＴの分解とは異なっている。
【００４２】
本発明の樹脂組成物は、JIS K7121に準拠する示差走査熱量計による熱分析で２２０〜２６０℃の範囲内で検出される結晶融解熱（ΔＨ）が、１３Ｊ／ｇ未満（すなわち１３Ｊ／ｇ以上のピークが検知されないこと）、好ましくは１０Ｊ／ｇ以下、更に好ましくは７Ｊ／ｇ以下、特に好ましくは５Ｊ／ｇである。結晶融解熱ΔＨが１３Ｊ／ｇ以上であることはＰＣと未反応のＰＥＴ成分が多く残っていることを示し、ＰＥＴのＴｇである８０℃付近で一旦軟化し、その後結晶化するため脆くなる。
【００４３】
結晶融解熱（ΔＨ）の下限は特に規定されないが、過剰な混練による加水分解や熱分解が進みすぎていないことを確認できるように若干のピークが確認できることが好ましい。結晶融解熱（ΔＨ）の下限は、好ましくは１Ｊ／ｇ以上、特に好ましくは２Ｊ／ｇ以上である。
【００４４】
［フィルム及びシームレスベルト］
ついで、本発明のフィルム及びシームレスベルトについて説明する。
以下の説明においては、まず、フィルムとシームレスベルトとの共通事項について説明した後、それぞれに特有の事項について説明する。
【００４５】
［共通事項］
本発明のフィルム及びシームレスベルトは、いずれも上述の本発明の樹脂組成物からなる。
そして、本発明のフィルム及びシームレスベルトの厚みは、それぞれ、２０〜５００μｍ、好ましくは３０〜２５０μｍ、より好ましくは４０〜２００μｍ、特に好ましくは５０〜１５０μｍである。厚みが薄すぎると強度が低下し、厚すぎると柔軟性が低下するので上記範囲内とする必要がある。
【００４６】
また、本発明のフィルム及びシームレスベルトは、実質的に未延伸であるのが好ましい。
ここで、「実質的に未延伸」とは、フィルムまたはシームレスベルトを溶融成形する際に、Ｔダイまたは環状ダイから押し出され、冷却固化された後延伸されていない状態をいい、延伸の程度が５％以下の場合も含む意味である。
【００４７】
また、本発明のフィルム及びシームレスベルトは、JIS P8115による方法で測定した、加重４．９Ｎでの屈曲耐久性が２０００回以上であるのが好ましく、より好ましくは３０００回以上であり、更に好ましくは４０００回以上、特に好ましくは５０００回以上である。上記屈曲耐久性が２０００回未満であると、たとえば中間転写ベルトに使用した場合に異物の巻き込み等によって割れが発生したり、ベルトの寿命が短くなったりする。
【００４８】
また、本発明のフィルム及びシームレスベルトは、JIS B-0601に準拠する表面粗さ（Ｒａ）が１μｍ未満であるのが好ましく、０．０１〜０．５μｍであるのが更に好ましい。表面粗さが１μｍ以上であると、たとえば中間転写ベルトに使用した場合、トナーが不均一に転写されて印刷された画像が粗くなったり、トナーがベルトに固着しやすくなるなどの不都合が生じる。なお、表面粗さの測定法については実施例の欄において説明する。
【００４９】
＜導電性層等の他の層＞
本発明のフィルム及びまたはシームレスベルトは、組成の異なるフィルム層を被覆することにより、積層ベルトに形成することができる。また、導電性層を２層以上に積層してもよい。積層方法は、界面を接着剤で貼り合わせても、共押出により多層フィルムおよび多層シームレスベルトとして成形してもよいが、フィードブロックまたはマルチマニホールドを有する多層ダイを用いて溶融共押出成形するのが最も好ましい。
【００５０】
導電性表面層の表面抵抗率は、１．０×１０-3〜１．０×１０12Ωとするのが好ましい。特に、本発明のフィルムおよびシームレスベルトを転写ベルトまたは紙搬送ベルトとして使用する場合、ベルトの少なくとも表面の導電性を制御する必要がある。そこでこの場合、フィルムおよびシームレスベルトの少なくとも片側に上記の範囲の表面抵抗率を有する導電性層を表面に有するのが好ましい。導電性層の表面抵抗率は１．０×１０2〜１．０×１０10Ωが特に好ましい。導電性層を２層以上形成させる場合には、表面層は１．０×１０5〜１．０×１０10Ωが好ましく、中間層の抵抗は表面層の抵抗よりも低いことが好ましく、１．０×１０-3〜１．０×１０3Ωが特に好ましい。なお、表面抵抗率が１×１０5Ω未満の場合はJIS K7194に準拠して測定し、１×１０5Ω以上の場合はJIS K6911に準拠して測定することができる。
【００５１】
上記導電性層は、（Ａ）ポリエチレンテレフタレート３０wt％以上７０wt％以下、好ましくは３５wt％〜６５wt％、更に好ましくは４０wt％〜６０重wt％、特に好ましくは４５wt％〜５５wt％と、（Ｂ）ポリカーボネート３０wt％以上７０wt％以下、好ましくは６５wt％〜３５wt％、さらに好ましくは６０wt%〜４０wt％、特に好ましくは５５wt％〜４５wt％と、（Ａ）及び（Ｂ）の合計１００質量部に対して５〜６０質量部の導電性フィラーとからなるのが望ましい。導電性層のＰＥＴの配合量が少なすぎると耐溶剤性が悪くなり、配合量が多すぎると耐熱性が悪くなる。また、配合量が多すぎても少なすぎてもＰＣとの分散性が悪くなる場合があるので上記範囲内とするのが好ましい。また、導電性層のＰＣの配合量が少なすぎると耐熱性が悪くなり、配合量が多すぎると耐溶剤性および屈曲耐久性が悪くなる。配合量が多すぎても少なすぎてもＰＥＴとの分散性が悪くなる場合があるので、上記範囲内とするのが好ましい。
【００５２】
特に、導電性層を共押出しで形成させる場合、導電性層の組成は、ＰＥＴ３０wt％以上７０wt％以下と、ＰＣ３０wt％以上７０wt％以下と、ＰＥＴ＋ＰＣ１００質量部に対して導電性フィラーが５〜６０質量部であるのが好ましい。
【００５３】
上記導電性フィラーとしては、導電性のカーボンブラックが好ましく挙げられ、アセチレンブラックが特に好ましく挙げられる。
導電性フィラーの配合率は、樹脂成分に対して、上述のように通常５〜６０質量部である。ケッフェンブラックやカーボンナノチューブなどの高導電性フィラーを使用する場合は５〜１５質量部が好ましく、ファーネスブラックやアセチレンブラックなどの通常の導電性カーボンブラックを使用する場合は１５〜４０質量部が好ましい。金属や酸化金属などの比較的比重の大きいフィラーを使用する場合は３０〜１００質量部とすることもできる。
【００５４】
導電性層は、場所による表面抵抗率のバラツキができるだけ小さいものであることが均一な電荷制御機能を発揮する上で望ましい。ベルト部材として満足に機能するには、表面抵抗率の最大値が最小値の３０倍以内にあることが必要とされる。本発明によれば、表面積１ｍ2あたり任意に選んだ２０点で測定した表面抵抗率の最大値が最小値の１０倍以下、更には１〜６倍の範囲内のフィルムおよびシームレスベルトを得ることができる。
【００５５】
本発明のフィルムおよびシームレスベルトの表面は、用途に応じて、他の樹脂をコーティングしたり、金属蒸着したり、艶消し加工などをしてもよい。
【００５６】
＜グロス＞
ＰＥＴとＰＣとのポリマーブレンド物の混練が不足すると、十分な耐熱性、耐薬品性、屈曲耐久性、表面平滑性が得られない。逆に混煉が進みすぎると、エステル交換反応が進みすぎた結果として樹脂の粘度低下や脆弱化が発現するために好ましくない。ＰＥＴとＰＣの適度な混練状態を確認する手段として、フィルムやシームレスベルト外観（グロス）を目安にすることができる。
【００５７】
ＰＥＴとＰＣの混煉が不足したフィルムやシームレスベルトは、ＰＥＴが非晶状態では比較的透明である。これを１２０℃程度で熱処理すると、ＰＥＴ相が結晶化するために白濁化して、同時に脆くなる。反対に、ＰＥＴとＰＣの混練が進みすぎ、加水分解反応が進みすぎると、外観は透明だが分子量が低下してフィルムやシームレスベルトが脆くなる。
【００５８】
本発明のフィルムおよびシームレスベルトにおいて、ＰＥＴとＰＣの混練が好ましい範囲にあるとき、その外観が白濁（グロスが低下）する場合が多い。これは、ＰＥＴとＰＣの混練が好ましい範囲において、ＰＥＴとＰＣの分散系が光を散乱させ易い粒径になっているためと考えられる。
【００５９】
本発明のフィルムおよびシームレスベルトのグロスは、JIS Z-8741に準拠して測定した場合に、３〜４０％が好ましく、８〜３０％がさらに好ましく、１０〜２０％が特に好ましい。
【００６０】
［効果］
本発明のフィルム及びシームレスベルトを例えば転写ベルトに用いる場合、該ベルトが歪むと、ベルト上に形成されるトナー画像の歪みや色ずれの原因になる。そのため、ベルト部材は、十分に高い弾性率を有することが望ましい。また、ベルト部材は、異物の巻き込み等によってわれたりすることが無いように、適度な柔軟性を有することが望ましい。本発明のフィルム及びシームレスベルトは、引張弾性率と引張破断伸びが共に優れており、上記要求に応えることができるものである。
本発明のフィルム及びシームレスベルトは結晶化し難く、結晶化による脆化が少ない。したがって、本発明のフィルムを加熱シームで接着してエンドレスベルト状に成形しても、シーム個所が脆くなり難い。
【００６１】
［特有事項］
＜形状＞
本発明のフィルムの形状は特に制限されず上記厚みを満足するシート状物であればよい。
また、本発明のシームレスベルトの形状は、上記厚みを満足すれば特に制限されず、本発明の技術分野において通常採用されているベルトの形状を適宜採用できる。
【００６２】
＜フィルムの製造方法＞
本発明のフィルムの製造方法は、極限粘度（ＩＶ）が１．０〜１．５ｄｌ／ｇの範囲である結晶性ポリエチレンテレフタレート３０wt％以上７０wt％以下と、重量平均分子量（Mw）が18,000〜25000の範囲であるポリカーボネート３０wt％以上７０wt％以下と（すなわち、本発明のポリマーブレンド物）、場合によっては任意の添加剤適量を押出機に供給し、リップクリアランスを１．０ｍｍ以下に調製したＴダイから溶融押出し、次いで、溶融状態の樹脂組成物を６０〜１４０℃の範囲内の温度に制御した冷却ロールと接触させて冷却固化する。
【００６３】
更に詳述すると、Ｔダイのリップクリアランスは、好ましくは１．０〜０．３ｍｍ、特に好ましくは０．８〜０．５ｍｍである。リップクリアランスが１．０ｍｍを超えると、溶融樹脂組成物の引き落とし率が大きくなるために、得られるフィルムの厚みムラが大きくなったり、得られるフィルムの異方性が大きくなったりして、結果的に屈曲耐久性が低下するので、上記範囲内とする必要がある。また、狭すぎると、押出加工時の樹脂圧力が高くなりすぎたり、十分な押出量が得られなくなったりするので上記範囲内とするのが好ましい。
【００６４】
冷却ロールの温度は８０〜１３０℃の範囲が特に好ましい。冷却ロール温度が低すぎると、溶融樹脂組成物と冷却ロールの密着が不十分になりフィルムの平面性が悪くなる。冷却ロール温度が高すぎると、溶融樹脂組成物が冷却ロールに粘着して、得られるフィルムの平面性が悪くなるので上記範囲内とする必要がある。
また、冷却ロール上に密着させつつ冷却固化する際にはエアーナイフなどを用いる方法が挙げられる。
【００６５】
＜シームレスベルトの製造方法＞
本発明のシームレスベルトの製造方法は、極限粘度（ＩＶ）が１．０〜１．５ｄｌ／ｇの範囲である結晶性ポリエチレンテレフタレート３０wt％以上７０wt％以下と、重量平均分子量（Mw）が18,000〜25000の範囲であるポリカーボネート３０wt％以上７０wt％以下と（すなわち、本発明のポリマーブレンド物）、場合によっては任意の添加剤適量を押出機に供給し、リップクリアランスを１．０ｍｍ以下に調製した環状ダイから溶融押出し、次いで、溶融状態の樹脂組成物を６０〜１４０℃の範囲内の温度に制御した冷却マンドレルと接触させて冷却固化する。
【００６６】
また、この製造方法では、チューブを製造することもできる。
上記製造方法で用いることができる望ましい連続的な溶融押出成形法としては、単軸スクリュー押出機とスパイラル方式によって環状体の内径を制御しながら引き取る方法が挙げられる。
【００６７】
＜ベルト部材＞
次いで、本発明のベルト部材について説明する。
本発明のベルト部材は、上述の本発明のフィルム又は上述の本発明のシームレスベルトからなり、電子写真方式又はインクジェット方式の画像形成装置に使用されるベルト部材である。形状などは、通常この種のベルト部材に採用される形状などであれば特に制限無く採用できる。
【００６８】
本発明のフィルムを加熱シームで接着してエンドレスベルト状に成形する場合、フィルムの加熱個所（再溶融個所）は、一部分でもフィルム全体でも構わない。
【実施例】
【００６９】
以下、実施例及び比較例を挙げて本発明をより具体的に説明するが、本発明はこれらに制限されるものではない。
また、各実施例及び比較例で使用した全ての原料（樹脂や複合樹脂）は事前に十分に乾燥（水分含有量８０ｐｐｍ未満）したものである
【００７０】
以下の実施例及び比較例において各物性の測定方法は以下の通りである。
（１）算術表面粗さ（Ｒａ）：
表面粗さ（Ｒａ）は、JIS B-0601に準拠し、表面粗さ形状測定機（（株）東京精密社製、商品名「サーフコム５５４Ａ」）を用いて測定した。サンプル形状がシームレスベルトの場合は外側面を、フィルムの場合には反キャスト面（空冷面）を１０点測定して平均粗さ（Ｒａ）を求めた。
【００７１】
（２）表面抵抗率
四探針プローブ（三菱化学社製、商品名「ＰＳＰプローブ」ピン間隔１．５ｍｍ）と効率測定装置（三菱化学社製、商品名「ロレスタＨＰ」）を用いて、JIS K-7194に準拠して、表面抵抗率を求めた。
【００７２】
（３）光沢度（グロス）
JIS Z-8741に準拠し、ＨＯＲＩＢＡ社製のグロスチェッカ（ＩＧ−３２０型）を使用して入射角６０℃で測定した。
【００７３】
（４）屈曲耐久性
JIS P-8115に準拠し、幅１５ｍｍの短冊形試験片を用い、ＭＩＴ耐柔披露試験機により屈曲角度１３５度（左右）、折り曲げ速度１７５ｃｐｓ、荷重９．８Ｎの条件で測定した。ＭＤ方向（流れ方向）とＴＤ方向（ＭＤと直角方向）で各ｎ＝５で測定し、１０点の算術平均を算出した。
【００７４】
（５）熱処理後の屈曲耐久性：
１３０℃に調製した温風式高温槽にサンプルを３０分放置した後の屈曲耐久性を（４）と同様に測定した。
【００７５】
（６）示差走査熱量計（ＤＳＣ）による熱分析
示差走査熱量測定装置（メトラー社製、商品名「ＤＳＣ３０」）とデータプロセッサ（メトラー社製、商品名「ＴＣ１０Ａ」）とを用い、JIS K-7121に準拠して、下記条件により試料を熱分析した。試料は、７５℃で１０時間コンディショニングした後、測定に供した。ファーストランにより、結晶融解ピーク温度と結晶融解熱（ΔＨ）を求めた。測定条件は、試料重量１０ｍｇ、測定開始温度３０℃、測定終了温度３００℃、昇温速度１０℃／分とした。
【００７６】
（実施例１〜９、比較例１〜６）
表１に示す組成で各成分を混合した混合物をダブルフライトタイプの単軸スクリュー押出機に供給して、スパイラル環状ダイス（リップの内径２５０ｍｍ、外径２４８ｍｍ、クリアランス１．０ｍｍ）を用いて、ダイスのリップから直下に押出し、７０度に制御したφ２０１ｍｍの内部冷却マンドレルによって内径を制御しながら引き取り、適当な長さに切断して、φ２００ｍｍの折り目のない厚みが約１００μｍのシームレスベルトを得た。
得られた各シームレスベルトの物性を表１に示す。
【００７７】
（実施例１０）
表１に示す組成で各成分を混合した混合物をダブルフライトタイプの単軸スクリュー押出機に供給して、リップクリアランス０．７ｍｍのＴ字型ダイからフィルム状に溶融押出し、直ちに１２０℃の冷却ロールによって冷却して、厚みが約１００μｍのフィルムに成形した。このようにして得られたフィルムの物性を表１に示す。
【００７８】
なお、比較例６では、フローマーク状の厚みムラが発生して著しく表面平滑性が劣化した。表面平滑性と厚みムラが悪いために、機械的物性や表面粗さ、グロスなどの測定は不可能であった。
【００７９】
【表１】
2007246607.tif 000002
【００８０】
(実施例１１〜１３)
表２に示す各成分を混合した混合物が内側層を形成するようにφ４０ｎｍのダブルフライトタイプの単軸スクリュー押出機に、また、表２に示すコンパウンドが外側層を形成するようにφ３０ｎｍのダブルフライトタイプの単軸スクリュー押出機に供給し、マルチマニホールドを有するスパイラル環状ダイス（リップの内径２１０ｍｍ、外径２１２ｍｍ、クリアランス１．０ｍｍ）を用いて、ダイスのリップから直下に押出し、７０℃に制御したφ１５１ｍｍの内部冷却マンドレルによって内径を制御しながら引き取り、適当な長さに切断して、φ１５０ｍｍの折り目のない厚みが約１３０μｍの２層構造のシームレスベルトを作製した。ベルトの断面を実態顕微鏡で観察したところ、内側層の厚みは８０μｍと外側層の厚みは５０μｍであった。
【００８１】
（比較例７〜８）
実施例１１〜１３と同様にして表２に示すコンパウンドが外側層を形成するように単軸スクリュー押出機に供給して２層シームレスベルトを製造しようとしたところ、フローマーク状の厚みムラが発生して著しく平面性の悪いシームレスベルトになった。平面性と厚みムラが悪いために、機械物性や表面性を測定することができなかった。
【００８２】
【表２】
2007246607.tif 000003
【００８３】
なお、各表中の略記はそれぞれ以下の通りである。
ＰＥＴ［１］；商品名「クラペットＫＳ−７１０Ｂ４」クラレ社製I.V.=１．２５
ＰＥＴ［２］；商品名「クラペットＫＳ−７１０Ｂ５」クラレ社製I.V.=１．１５
ＰＥＴ［３］；商品名「クラペットＫＬ−７６０K」クラレ社製I.V.=０．８５
ＰＥＴ［４］；商品名「クラペットＫＳ−７１０Ｂ８」クラレ社製I.V=１．２０
ＰＣ［１］；商品名「タフロンＩＲＥ２２００」出光興産製、重量平均分子量２１５００
ＰＣ［２］；商品名「タフロンＩＲＥ２５００」出光興産製、重量平均分子量２４５００
ＰＣ［３］；商品名「タフロンＩＲＥ１９００」出光興産製、重量平均分子量１８５００
ＰＣ［４］；商品名「タフロンＬＣ１７００」出光興産製、重量平均分子量１６５００
コンパウンド（１）；ＰＥＴ［１］／ＰＣ［１］／ＡＢ＝３５／３５／３０（wt％）を２軸押出機でコンパウンドしたペレット
コンパウンド（２）；ＰＥＴ［１］／ＰＣ［１］／ＡＢ＝３７／３７／２６（wt％）を２軸押出機でコンパウンドしたペレット
コンパウンド（３）；ＰＥＴ［１］／ＰＣ［１］／ＡＢ＝４０／４０／２０（wt％）を２軸押出機でコンパウンドしたペレット
コンパウンド（４）；ＰＥＴ［１］／ＡＢ＝７０／３０（wt％）を２軸押出機でコンパウンドしたペレット
コンパウンド（５）；ＰＣ［１］／ＡＢ＝７０／３０（wt％）を２軸押出機でコンパウンドしたペレット
ＡＢ；アセチレンブラック、商品名「デンカブラック」電気化学工業製、揮発分＝０．０３％、ＤＢＰ給油量＝１２５ｍｌ／１００ｇ、ｐＨ＝９
【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
（Ａ）ポリエチレンテレフタレート３０wt％以上７０wt％以下と（Ｂ）ポリカーボネート３０wt％以上７０wt％以下とのポリマーブレンド物を樹脂組成物の総量を基準として８０wt％以上を含む樹脂組成物から形成され、
JIS：Z8741に準拠して測定した光沢度（グロス）が３〜４０％であることを特徴とするフィルム。
【請求項２】
JIS：Z8741に準拠して測定した光沢度（グロス）が１０〜４０％であることを特徴とする請求項１に記載のフィルム。
【請求項３】
実質的に未延伸である請求項１または２に記載のフィルム。
【請求項４】
JIS：P8115に準拠する加重４．９Ｎでの屈曲耐久性が２０００回以上である請求項１〜３のいずれか１項に記載のフィルム。
【請求項５】
JIS：B0601に準拠する平均表面粗さ（Ｒａ）が１μ未満であることを特徴とする請求項１〜４の何れか1項に記載のフィルム。
【請求項６】
請求項１〜５の何れか1項に記載のフィルムからなる基層と、表面抵抗率が１．０×１０-3〜１．０×１０12Ω・cmの導電性表面層と、を含む導電性フィルム。
【請求項７】
上記導電性表面層が、（Ａ）ポリエチレンテレフタレート３０wt％以上７０wt％以下と、（Ｂ）ポリカーボネート３０wt％以上７０wt％以下と、（Ａ）及び（Ｂ）の合計１００質量部に対して５〜６０質量部の導電性フィラーを含む請求項６に記載の導電性フィルム。
【請求項８】
（Ａ）ポリエチレンテレフタレート３０wt％以上７０wt％以下と（Ｂ）ポリカーボネート３０wt％以上７０wt％以下とのポリマーブレンド物を樹脂組成物の総量を基準として８０wt％以上を含む樹脂組成物から形成され、
JIS：Z8741に準拠して測定した光沢度（グロス）が３〜４０％であることを特徴とするシームレスベルト。
【請求項９】
JIS：Z8741に準拠して測定した光沢度（グロス）が１０〜４０％であることを特徴とする請求項８に記載のシームレスベルト。
【請求項１０】
実質的に未延伸である請求項８または９に記載のシームレスベルト。
【請求項１１】
JIS：P8115に準拠する加重４．９Ｎでの屈曲耐久性が２０００回以上である請求項８〜１０のいずれか１項に記載のシームレスベルト。
【請求項１２】
JIS：B0601に準拠する平均表面粗さ（Ｒａ）が１μ未満であることを特徴とする請求項８〜１１の何れか1項に記載のシームレスベルト。
【請求項１３】
請求項８〜１２の何れか1項に記載のシームレスベルトからなる基層と、表面抵抗率が１．０×１０-3〜１．０×１０12Ω・cmの導電性表面層と、を含む導電性シームレスベルト。
【請求項１４】
上記導電性層が、（Ａ）ポリエチレンテレフタレート３０wt％以上７０wt％以下と、（Ｂ）ポリカーボネート３０wt％以上７０wt％以下、（Ａ）及び（Ｂ）の合計１００重量部に対して５〜６０重量部の導電性フィラーを含む請求項１３に記載の導電性シームレスベルト。
【請求項１５】
請求項１〜５の何れか１項に記載のフィルム、請求項６または７に記載の導電性フィルム、請求項８〜１２の何れか１項に記載のシームレスベルトまたは請求項１３または１４に記載の導電性シームレスベルトからなり、電子写真方式又はインクジェット方式の画像形成装置に使用されるベルト部材。
【請求項１６】
JIS：K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを押出機に供給し、リップクリアランスを１．０ｍｍ以下に調整した環状ダイから溶融押出してチューブ状溶融押出物を得て、次いで、チューブ状溶融押出物を６０〜１４０℃の範囲内の温度に制御した冷却マンドレルと接触させて冷却固化する請求項８〜１２の何れか１項に記載のシームレスベルトの製造方法。
【請求項１７】
多層ダイ共押出装置の内方供給口に、JIS：K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを供給し、一方、外方供給口に、JIS：K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートと導電性フィラーとを供給し、リップクリアランスを１．０ｍｍ以下に調整した環状ダイから溶融押出してチューブ状溶融押出物を得て、次いで、チューブ状溶融押出物を６０〜１４０℃の範囲内の温度に制御した冷却マンドレルと接触させて冷却固化する請求項１３または１４に記載の導電性シームレスベルトの製造方法。
【請求項１８】
JIS：K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを押出機に供給し、リップクリアランスを１．０ｍｍ以下に調整したＴダイから溶融押出してフィルム状溶融押出物を得て、次いで、フィルム状溶融押出物を６０〜１４０℃の範囲内の温度に制御した冷却ロールと接触させて冷却固化する請求項１〜５の何れか１項に記載のフィルムの製造方法。
【請求項１９】
Tダイ共押出装置の一方の供給口に、JIS：K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートとを供給し、他方の供給口にJIS：K7367-5に準拠する極限粘度（ＩＶ）が１．０〜１．５ｄｌ／ｇの範囲である結晶性ポリエチレンテレフタレートと、重量平均分子量（Mw）が18,000〜25000の範囲であるポリカーボネートと導電性フィラーとを供給し、リップクリアランスを１．０ｍｍ以下に調整したＴダイから溶融押出してフィルム状溶融押出物を得て、次いで、フィルム状溶融押出物を６０〜１４０℃の範囲内の温度に制御した冷却ロールと接触させて冷却固化する請求項６または７に記載の導電性フィルムの製造方法。
【手続補正２】
【補正対象書類名】明細書
【補正対象項目名】全文
【補正方法】変更
【補正の内容】
【発明の詳細な説明】
【技術分野】
【０００１】
本発明は、熱可塑性ポリエチレンテレフタレート（以下、ＰＥＴともいう）とポリカーボネート（以下、ＰＣともいう）とを含有する樹脂組成物、並びに該樹脂組成物からなるフィルムまたはシームレスベルトに関し、更に詳細には、耐熱性、耐薬品性、屈曲耐久性、表面平滑性に優れた樹脂組成物、並びに該樹脂組成物からなるフィルム、シームレスベルト、導電性フィルムまたは導電性シームレスベルトに関する。
【０００２】
本発明のフィルムまたはシームレスベルトは、電子写真方式やインクジェット方式の画像形成装置における転写ベルト、紙搬送ベルトとして好適に使用できる。
また、本発明において、フィルムとは、厚み２５０μｍ未満の典型的なフィルムだけではなく、厚み２５０μｍ以上のシートも含む。
【背景技術】
【０００３】
耐熱性と機械的特性に優れた樹脂材料として、ＰＥＴとＰＣとはフィルムや成形材料として広く用いられている。ところが、ＰＣは、耐薬品性が劣るために、有機溶剤による洗浄や表面コーティング加工が困難だった。また、ＰＣは、表面にクラックが発生し易く折曲に弱い欠点があった。
【０００４】
ＰＥＴは、耐薬品性と折曲耐久性に優れるが、ガラス転移点（Ｔｇ）が約８０℃であることから、それ以上の温度では機械的物性が極端に悪くなる欠点があった。ＰＥＴフィルムの耐熱性を改良するための方法としては二軸延伸があるが、加工形状の自由度が小さいこと（シームレスベルト状にしたり、厚みを厚くしたりするのが難しい）、熱収縮すること、更には二軸延伸装置が膨大である等の問題がある。
【０００５】
一方、未延伸状態で結晶化したＰＥＴフィルムは脆く、屈曲に弱い欠点があった。
これらＰＣとＰＥＴとの欠点を補うために、ＰＣとＰＥＴとのポリマーブレンド組成物が提案されている。
【０００６】
特開昭５１−３６２６９号公報では、ＰＥＴとＰＣからなる非配向フィルムが提案されている。しかしながら、このフィルム中のＰＥＴ部分は２０〜４０％の結晶性を持つために、強度および耐熱性が十分ではないと予想される。
【０００７】
特開昭６２−８９７６２号公報では、重量平均分子量の異なる２種類のＰＣとＰＥＴからなるシートが提案されている。しかし、粘度の異なるどちらかのＰＣはＰＥＴとの分散性が悪くなり、耐熱性と機械的物性が劣ると予想される。更に、低粘度（実施例中、固有粘度は0.82）のＰＥＴを使用していることから、成形品の屈曲耐久性が劣ることが予想される。
【０００８】
そのほかにも、ＰＥＴとＰＣからなる透明な樹脂組成物やフィルムが提案されている（特開昭５２−５１４４５号公報など）。しかし、発明者らは、屈曲耐久性、耐熱性、耐薬品性などの物性が優れたＰＥＴとＰＣとのブレンドからなるフィルムの外観は、通常、均一に白濁（曇りガラス状）になることを見出した（詳細は後述する）。従って、従来のＰＥＴとＰＣとのブレンドからなる透明な樹脂組成物やフィルムの殆どは、物性的に劣ると考えられる。
【０００９】
特開平２−２３３７６５号公報、特開平１０−２７９７０９号公報では、ＰＣとポリエステルとカーボンブラックとからなる組成物をインフレーション成形したことを特徴とするシームレスベルトが提案されている。しかし、インフレーション成形をしていることから、５０〜１００μｍ以上の比較的厚いベルトを均一な外径と厚さで成形することは困難であると考えられる。更に、カーボンブラックが比較的高い添加率で配合されていることから屈曲強さが低下していると考えられる。
【００１０】
一方、耐熱性、耐溶剤性、屈曲耐久性、表面平滑性に優れたフィルムまたはシームレスベルトは、電子写真方式や静電記録方式の複写機、レーザービームプリンタ、ファクシミリなどの画像形成装置のベルト部材に使用されている。
【００１１】
たとえば、電子写真方式の複写機では、（１）感光体表面を均一かつ一様に帯電させる帯電工程、（２）パターン状に露光することにより、感光体表面に静電潜像を形成する露光工程、（３）現像剤（トナー）を付着させて、感光体表面の静電潜像を可視像（トナー像）とする現像工程、（４）感光体表面のトナー像を転写材（転写紙やＯＨＰシートなど）上に転写する転写工程、（５）転写材上のトナー像を融着させる定着工程、（６）感光体表面の残留トナーを清掃するクリーニング工程、（７）感光体表面の残留電荷を消滅させる除電工程などの各工程によって、画像が形成されている。
【００１２】
このような画像形成装置においては、前記各工程での機能を担うために、シームレスベルト状またはドラム状の形状を有する多数のベルト部材が配置されている。このようなベルト部材としては、たとえば、帯電部材（たとえば、帯電ベルト）、感光体（例えば、感光体層を支持するためのベルト状支持体）、転写部材（たとえば、転写ベルト、中間転写ベルト、転写ドラム）、クリーニング部材（例えば、クリーニングベルト）、除電部材（例えば、除電ベルト）、紙搬送部材（たとえば、紙搬送ベルト）などが挙げられる。
【００１３】
このようなベルト部材は、高度の耐久性を有することが求められている。ベルト部材がエンドレスベルトである場合、２本以上のロールを用いて長期間に亘って駆動される。ローラ部材である場合には、高速回転させられる。そのため、ベルト部材には、このような過酷な稼働条件に耐えるだけの十分な耐久性が必要とされる。特に機械的特性として、折り曲げによって破断しない性質（屈曲耐久性）が優れていることが求められる。たとえば、中間転写ベルトの屈曲耐久性が劣悪であると、異物の巻き込み等によって割れが発生したり、その寿命が短くなったりする。
【００１４】
さらに、ベルト部材には、耐熱性に優れていることが求められている。画像形成装置内には、稼働中、比較的高温状態になるが、ベルト部材には、そのような高温条件下で変形したり、他の部材に溶着したりしないだけの耐熱性を有することが求められる。また、ベルト部材及び該部材を装着した機器は、車両や船舶などにより搬送されることが多いが、輸送中の車内または船内の温度が８０℃程度にまで上昇することは稀ではない。このような高温雰囲気下に長時間に亘って曝された場合であっても、部材同士が互いに溶着したり、他の部材に溶着したりしないだけの十分な耐熱性（高温での耐ブロッキング性）を有することが求められる。さらに、ベルト表面に導電性塗料などをコーティングする場合には、コーティング液に対する耐溶剤性と、液を乾燥する際の加熱に耐えることが要求される。この場合、乾燥効率をよくするために乾燥温度は通常１００℃以上である場合が多い。よって、ベルト部材には、比較的高度の耐熱性が求められる。
【００１５】
また、多くのベルト部材には、適度の電気抵抗を有することが求められている。例えば、帯電ベルトを用いた帯電方式では、電圧を印加した帯電ベルトを感光体表面に接触させることにより、帯電ベルトから感光体表面に直接電荷を与えて帯電させている。転写ベルトを用いた転写方式では、転写ベルトにより転写材を搬送すると共に、該ベルトにトナーとは逆極性の電荷を付与して転写電界を形成し、クーロン力で感光体表面のトナー像を転写材上に転写している。紙搬送ベルトは、ベルトの静電気によって紙を吸着と剥離を繰り返している。このような各種ベルト部材の多くは、それぞれの機能を発揮するために、ベルト部材全体又は少なくとも表面層が適度の導電性を有すること、より具体的には、１０-3〜１０13Ω・cm範囲内の表面抵抗率を有することが必要である。もちろん、１０13Ω・cm以上の表面抵抗率のベルトを転写ベルトや紙搬送ベルトに使用することも可能ではあるが、一般にこれらのベルト部材は画像形成装置（コピー機やプリンター）の印刷速度が速くなるほど、帯電と除電のサイクルを早くするために、抵抗を低くする必要がある。画像形成装置におけるベルト部材の表面抵抗率は、該部材の場所によるバラツキが小さく実質的に均一であることが望ましい。たとえば、場所による表面抵抗率のバラツキが大きい帯電ベルトを用いると、感光体表面を均一かつ一様に帯電させることができない。同様に、場所による表面抵抗率のバラツキが大きい転写ベルトを用いると、感光体表面のトナー像を正確に転写材に転写することができない。その結果、高品質の画像を得ることができなくなる。
【特許文献１】特開昭５１−３６２６９号公報
【特許文献２】特開昭６２−８９７６２号公報
【特許文献３】特開昭５２−５１４４５号公報
【特許文献４】特開平２−２３３７６５号公報
【特許文献５】特開平１０−２７９７０９号公報
【特許文献６】特開昭６３−１４４０４８号公報
【発明の開示】
【発明が解決しようとする課題】
【００１６】
本発明の目的は、ＰＥＴとＰＣとを含有する樹脂組成物及び該樹脂組成物からなり、耐熱性、耐薬品性、屈曲耐久性、表面平滑性に優れたフィルムまたはシームレスベルトを提供することにある。
【００１７】
また、本発明の別の目的は、該フィルムまたはシームレスベルトから形成された電子写真方式やインクジェット方式の画像形成装置に使用可能なベルト部材を提供することにある。
【課題を解決するための手段】
【００１８】
本発明者らは、上記課題を解決するために鋭意研究した結果、ＰＥＴ３０wt％以上７０wt％以下と、ＰＣ３０wt％以上７０wt％以下とのポリマーブレンド物を含有する樹脂組成物を溶融押出して、かつ、示差走査熱量計による熱分析で２２０〜２６０℃の範囲内に１３Ｊ／ｇ以上の結晶融解熱（ΔＨ）を有するピークが検出されないような樹脂を成形したところ、耐熱性、耐薬品性、屈曲耐久性、表面平滑性に優れたフィルムまたはシームレスベルトが得られることを見出した。本発明は、これらの知見に基づいて完成するに至ったものである。
【００１９】
本発明によれば、（Ａ）ポリエチレンテレフタレート３０wt％以上７０wt％以下と、（Ｂ）ポリカーボネート３０wt％以上７０wt％以下とのポリマーブレンド物を樹脂組成物の総量を基準として８０wt％以上含み、JIS：K7121に準拠する示差走査熱量計による熱分析で２２０〜２６０℃の範囲内に１３Ｊ／ｇ以上の結晶融解熱（ΔＨ）を有するピークが検出されないことを特徴とする樹脂組成物が提供される。
【００２０】
ポリエチレンテレフタレートのJIS：K7367-5に準拠する極限粘度（ＩＶ）が１．０〜１．５ｄｌ／ｇの範囲であることが好ましい。
ポリカーボネートの重量平均分子量（Mw）は18,000より大きく25,000未満の範囲であることが好ましい。
【００２１】
また本発明によれば、上述の本発明の樹脂組成物から形成される、耐熱性、耐薬品性、屈曲耐久性、表面平滑性に優れたフィルムまたはシームレスベルトが提供される。すなわち、本発明によれば、（Ａ）ポリエチレンテレフタレート３０wt％以上７０wt％以下と（Ｂ）ポリカーボネート３０wt％以上７０wt％以下とのポリマーブレンド物を樹脂組成物の総量を基準として８０wt％以上を含む樹脂組成物から形成され、JIS：Z8741に準拠して測定した光沢度（グロス）が３〜４０％であることを特徴とするフィルムまたはシームレスベルトが提供される。
本発明のフィルムまたはシームレスベルトは、厚みが２０〜５００μｍであることが好ましい。
また、本発明のフィルムまたはシームレスベルトは実質的に未延伸であることが好ましい。
さらに、本発明のフィルムまたはシームレスベルトはJIS：P8115に準拠する加重４．９Ｎでの屈曲耐久性が２０００回以上であることが好ましい。
本発明のフィルムまたはシームレスベルトは、JIS：B0601に準拠する平均表面粗さ（Ｒａ）が１μｍ未満であることが好ましい。
本発明のフィルムまたはシームレスベルトは、表面抵抗率が１．０×１０-3〜１．０×１０12Ω・cmの導電性表面層を有することが好ましい。
【００２２】
さらに、本発明によれば、電子写真方式やインクジェット方式の画像形成装置に使用可能な上述の本発明のフィルムまたはシームレスベルトから形成されるベルト部材を提供することができる。
【００２３】
なお本明細書において、「導電性」とは「半導電性」をも含むものとして使用する。
【発明を実施するための最良の形態】
【００２４】
以下、本発明について更に詳細に説明する。
まず、本発明のフィルムまたはシームレスベルトを形成する樹脂組成物について説明する。
本発明の樹脂組成物は、（Ａ）ポリエチレンテレフタレート（以下、単に「ＰＥＴ」ともいう）と、（Ｂ）ポリカーボネート（以下、単に「ＰＣ」ともいう）とを特定の配合割合で配合してなるポリマーブレンド物を特定量含み、特定の結晶融解熱（ΔＨ）を有することを特徴とする。
【００２５】
＜ポリエチレンテレフタレート（ＰＥＴ）＞
本発明で使用されるＰＥＴとしては、テレフタル酸とエチレングリコールとのみからなるホモポリマー、またはテレフタル酸とエチレングリコールとその他の共重合成分とから合成された共重合体を使用することができる。共重合成分の割合は、通常２０モル％未満、好ましくは１０モル％以下、より好ましくは５モル％以下である。共重合成分の割合が高くなりすぎると、ＰＥＴの結晶性が損なわれて成形物の耐熱性が低下する場合があるので上記範囲内とするのが好ましい。
【００２６】
ＰＥＴは、テレフタル酸を主成分とするジカルボン酸成分とエチレングリコールを主成分とするジオール成分との等モルの反応により合成される。共重合成分の割合は、ジカルボン酸成分１００モル％とジオール成分１００モル％の合計２００モル％を基準として算出する。たとえば、ジオール成分のエチレングリコール（ＥＧ）の一部をプロピレングリコール（ＰＧ）に置き換えて、ＥＧ９０モル％とＰＧ１０モル％からなるジオール成分（合計１００モル％）とした場合、共重合体中のテレフタル酸とＥＧから形成されるエチレンテレフタレート繰り返し単位の割合が９０モル％となり、テレフタル酸とＰＧとから形成されるプロピレンテレフタレート繰り返し単位の割合が１０モル％となる。この場合、共重合成分であるＰＧの割合を１０モル％とする。
【００２７】
共重合成分としては、プロピレングリコール、１，４−ブタンジオール、キシリレングリコール、ビスフェノールＡ、ジエチレングリコール、１，４−シクロヘキサンジメタノールなどのジオール成分；イソフタル酸、セバシン酸、アジピン酸等のジカルボン酸成分；等が挙げられる。ＰＥＴとしては、ホモポリマーや共重合体を、それぞれ単独で、あるいは２種類以上を組み合わせて使用することができる。
【００２８】
本発明で使用するＰＥＴは、本質的に結晶性を有しているＰＥＴが好ましい。結晶性ＰＥＴであっても、たとえば、溶融状態から急冷することにより結晶化度の低い非晶状態に成形することは可能であるが、このような非晶状態であっても示差走査熱量計によって分析すると、常温からの昇温過程において非晶部が結晶化するために、２２０〜２６０℃の範囲内に結晶融解のピークを観察することができる。
【００２９】
本発明で使用するＰＥＴの分子量は、特に制限されないが比較的高いものであることが望ましい。ＰＥＴのJIS：K7367-5に準拠する極限粘度（ＩＶ）は、好ましくは１．０〜１．５、さらに好ましくは１．１〜１．４、特に好ましくは１．２〜１．３である。固有粘度が低いほど、成形品が脆弱化し易くなり、高すぎると、加工が難しくなる。また、固有粘度が高すぎても低すぎてもＰＣとの分散性が不良になる。このため、上述の範囲内とするのが好ましい。
【００３０】
ＰＥＴとしては、具体的には、クラレ製商品名称クラペットＫＳ−７１０Ｂ４；IV=１．２５、クラレ製商品名称クラペットＫＳ−７１０Ｂ５；IV=１．１５、クラレ製商品名称クラペットＫＳ−７１０Ｂ８；IV=１．２０等の市販品を用いることもできる。
【００３１】
＜ポリカーボネート（ＰＣ）＞
本発明に用いられるＰＣとしては、芳香族ＰＣが好適に用いられるが、特に好ましくはビスフェノールＡ繰り返し単位を含む樹脂が用いられる。ＰＣの重量平均分子量（Mw）は、通常の範囲であればよいが、好ましくは１８，０００〜２５，０００、より好ましくは２０，０００〜２４，０００、特に好ましくは２１，０００〜２３，０００である。重量平均分子量が低すぎると成形品が脆弱化しやすくなり、高すぎると加工が難しくなる。また、PCの溶融粘度が高すぎても低すぎてもＰＥＴとの分散性が不良になる。
【００３２】
ＰＣとしては、具体的には、出光興産製商品名称タフロンＩＲＥ２２００；重量平均分子量（Mw）２１５００、出光興産製商品名称タフロンＩＲＥ１９００；重量平均分子量（Mw）１８５００等の市販品を用いることもできる。
【００３３】
＜ポリマーブレンド物の配合割合＞
ＰＥＴの配合量は３０wt％以上７０wt％以下、好ましくは３５〜６０wt％、より好ましくは４０〜５５wt％、特に好ましくは４５〜５５wt％である。配合量が少なすぎると耐溶剤性が悪くなり、配合量が多すぎると耐熱性が悪くなる。また、配合量が多すぎても少なすぎてもＰＣとの分散性が悪くなる。
【００３４】
ＰＣの配合量は３０wt％以上７０wt％以下、好ましくは６５〜４０wt％、より好ましくは６０〜４５wt％、特に好ましくは５５〜４５wt％である。配合量が少なすぎると耐熱性が悪くなり、配合量が多すぎると耐溶剤性と屈曲耐久性が悪くなる。また、配合量が多すぎても少なすぎてもＰＥＴとの分散性が悪くなる。
【００３５】
＜ポリマーブレンド物の樹脂組成物における配合量＞
本発明の樹脂組成物は、ＰＥＴとＰＣとのポリマーブレンド物を必須成分として含有するものである。
本発明の樹脂組成物における上記ポリマーブレンド物の配合量は、樹脂組成物の総量中８０wt％以上、好ましくは９０wt％以上、より好ましくは９５wt％以上、特に好ましくは９９wt％以上である。ＰＥＴとＰＣ以外の充填剤や他の樹脂が多く含まれると、屈曲耐久性が悪くなったり、あるいはＰＣとＰＥＴの分散性が悪くなったりするので、ポリマーブレンド物の配合量は上記範囲内とする必要がある。
【００３６】
＜その他の添加剤＞
本発明では、所望によりその他の添加剤を適宜添加することができる。その他の添加剤としては、本分野で通常使用されている、シリコン系、ハロゲン系、赤リン、水酸化アルミニウム、炭酸カルシウムなどの難燃剤；天然ワックス、ポリエチレンワックス、ポリプロピレンワックス、アルキルエステル酸エステルワックス等の各種のワックス類；タルク、マイカ、シリカ、アルミナ、酸化チタン、ゼオライト、ガラス、酸化亜鉛、酸化鉄、黒鉛、無機物、有機金属塩、酸化金属の粉末、繊維フィラーなどの充填剤；酸化防止剤、可塑剤、カーボンブラック、有機顔料、無機顔料、界面活性剤、カップリング剤、その他の樹脂やエラストマーなどが挙げられる。これらの添加剤は、本発明の効果を妨げない範囲であれば使用することができる。具体的には、１０〜０．００１質量部の範囲、より好ましくは５〜０．０１質量部の範囲、特に好ましくは３〜０．１質量部の範囲で添加することができる。
【００３７】
＜樹脂組成物の調製法＞
本発明の樹脂組成物を調製法としては、ＰＥＴ、ＰＣ、必用に応じてその他の添加剤を、単軸押出機、二軸押出機、バンバリーミキサー、ロールミル、ニーダーなどの混練機に供給して、溶融混練し、ペレット化する方法等がある。また、ＰＥＴペレットとＰＣペレットを予め混合機で良く混合したポリマーブレンド物を単軸押出機に供給して直接フィルムまたはシームレスベルトなどとして押し出し冷却する方法もある。
【００３８】
ＰＥＴペレットとＰＣペレットとを混合してなるポリマーブレンド物を単軸押出機に供給して直接フィルムまたはシームレスベルトとして押し出し冷却する場合には、混練エレメント付きのスクリューを使用することが好ましい。混練エレメントにはダルメージタイプ、ピンタイプ、マードックタイプなどの公知の混練エレメントを使用することができる。なかでも、ダブルフライト（バリアーフライトともいう）タイプが最も好ましい。押出機とダイとの間には、好ましくは＃２００メッシュ以上、より好ましくは＃４００メッシュ以上のフィルターを装着することが好ましい。
【００３９】
＜樹脂組成物の物性＞
ところで、本発明者らが得た知見では、ＰＥＴとＰＣとのポリマーブレンド物の混練状態が樹脂組成物の耐熱性、耐薬品性、屈曲耐久性、表面平滑性に大きく関係していると考えられる。通常、ＰＥＴとＰＣとのポリマーブレンド物は非相溶性であるため、ＰＥＴとＰＣとのポリマーブレンド物を示差走査熱量計（ＤＳＣ）で分析すれば、ＰＥＴとＰＣとの各々のピークが現れる。一方、本発明の樹脂組成物はＤＳＣによる熱分析で観察されるはずのＰＥＴのピーク（２２０〜２６０℃の範囲内の結晶融解熱）が非常に小さくなり、本来のＰＥＴやＰＣの物性から変化していることが判る。
【００４０】
これらの現象の機構についてはよくわからないが、本発明品では特定の粘度のＰＥＴと特定の分子量のＰＣとを特定比率でポリマーブレンドしてなるポリマーブレンド物を用いてポリマーブレンド物の混練状態を制御することにより、ＰＥＴ相とＰＣ相の界面で生ずるエステル交換反応が制御され、耐熱性、耐薬品性、屈曲耐久性、表面平滑性が従来になく改良されたと考えられる。本発明品では、ＰＥＴとＰＣの一部分、または全部が互いに変性された状態になっていると考えられる。
【００４１】
一般にＰＥＴは加水分解や熱分解によっても結晶融解熱（ΔＨ）が消失することがあるが、このように分解したＰＥＴは著しく低分子量化するためにフィルムとして加工することは困難であり、得られる成形物は著しく脆弱化することが知られている。本発明の樹脂組成物を用いてなるフィルムは、結晶融解熱（ΔＨ）が小さくても、成形性と機械的物性に優れており、従来公知のＰＥＴの分解とは異なっている。
【００４２】
本発明の樹脂組成物は、JIS：K7121に準拠する示差走査熱量計による熱分析で２２０〜２６０℃の範囲内で検出される結晶融解熱（ΔＨ）が、１３Ｊ／ｇ未満（すなわち１３Ｊ／ｇ以上のピークが検知されないこと）、好ましくは１０Ｊ／ｇ以下、より好ましくは７Ｊ／ｇ以下、特に好ましくは５Ｊ／ｇである。結晶融解熱ΔＨが１３Ｊ／ｇ以上であることはＰＣと未反応のＰＥＴ成分が多く残っていることを示し、ＰＥＴのＴｇである８０℃付近で一旦軟化し、その後結晶化するため脆くなる。
【００４３】
結晶融解熱（ΔＨ）の下限は特に規定されないが、過剰な混練による加水分解や熱分解が進みすぎていないことを確認できるように若干のピークが確認できることが好ましい。結晶融解熱（ΔＨ）の下限は、好ましくは１Ｊ／ｇ以上、特に好ましくは２Ｊ／ｇ以上である。
【００４４】
［フィルム、シームレスベルト］
ついで、本発明のフィルムとシームレスベルトについて説明する。
以下の説明においては、まず、フィルムとシームレスベルトとの共通事項について説明した後、それぞれに特有の事項について説明する。
【００４５】
［共通事項］
本発明のフィルムまたはシームレスベルトは、いずれも上述の本発明の樹脂組成物から形成される。すなわち、（Ａ）ポリエチレンテレフタレート３０wt％以上７０wt％以下と（Ｂ）ポリカーボネート３０wt％以上７０wt％以下とのポリマーブレンド物を樹脂組成物の総量を基準として８０wt％以上を含む樹脂組成物から形成される。本発明のフィルムまたはシームレスベルトは、JIS：Z8741に準拠して測定した光沢度（グロス）が３〜４０％であることを特徴とする。
また、本発明のフィルムまたはシームレスベルトの厚みは、それぞれ、２０〜５００μｍ、好ましくは３０〜２５０μｍ、より好ましくは４０〜２００μｍ、特に好ましくは５０〜１５０μｍである。厚みが薄すぎると強度が低下し、厚すぎると柔軟性が低下するので上記範囲内とする必要がある。
【００４６】
また、本発明のフィルムまたはシームレスベルトは、実質的に未延伸であるのが好ましい。
ここで、「実質的に未延伸」とは、フィルムまたはシームレスベルトを溶融成形する際に、Ｔダイまたは環状ダイから押し出され、冷却固化された後延伸されていない状態をいい、延伸の程度が５％以下の場合も含む意味である。
【００４７】
また、本発明のフィルムまたはシームレスベルトは、JIS：P8115による方法で測定した、加重４．９Ｎでの屈曲耐久性が２０００回以上であるのが好ましく、より好ましくは３０００回以上であり、更に好ましくは４０００回以上、特に好ましくは５０００回以上である。上記屈曲耐久性が２０００回未満であると、たとえば中間転写ベルトに使用した場合に異物の巻き込み等によって割れが発生したり、ベルトの寿命が短くなったりする。
【００４８】
また、本発明のフィルムまたはシームレスベルトは、JIS：B0601に準拠する表面粗さ（Ｒａ）が１μｍ未満であるのが好ましく、０．０１〜０．５μｍであるのがより好ましい。表面粗さが１μｍ以上であると、たとえば中間転写ベルトに使用した場合、トナーが不均一に転写されて印刷された画像が粗くなったり、トナーがベルトに固着しやすくなるなどの不都合が生じる。なお、表面粗さの測定法については実施例の欄において説明する。
【００４９】
＜導電性層等の他の層＞
本発明のフィルムまたはシームレスベルトは、組成の異なる層を被覆することにより、積層ベルトに形成することができる。また、導電性層を２層以上に積層してもよい。積層方法は、界面を接着剤で貼り合わせても、共押出により多層フィルムまたは多層シームレスベルトとして成形してもよいが、フィードブロックまたはマルチマニホールドを有する多層ダイを用いて溶融共押出成形するのが最も好ましい。
【００５０】
導電性表面層の表面抵抗率は、１．０×１０-3〜１．０×１０12Ω・cmとするのが好ましい。特に、本発明のフィルムまたはシームレスベルトを転写ベルトまたは紙搬送ベルトとして使用する場合、ベルトの少なくとも表面の導電性を制御する必要がある。そこでこの場合、フィルムまたはシームレスベルトの少なくとも片側に上記の範囲の表面抵抗率を有する導電性層を表面に有するのが好ましい。導電性層の表面抵抗率は１．０×１０2〜１．０×１０10Ω・cmが特に好ましい。導電性層を２層以上形成させる場合には、表面層の表面抵抗率は１．０×１０5〜１．０×１０10Ω・cmの範囲が好ましく、中間層の表面抵抗率は表面層の表面抵抗率よりも低いことが好ましく、１．０×１０-3〜１．０×１０3Ω・cmの範囲が特に好ましい。なお、表面抵抗率が１×１０5Ω・cm未満の場合はJIS：K7194に準拠して測定し、１×１０5Ω・cm以上の場合はJIS：K6911に準拠して測定することができる。
【００５１】
導電性層は、（Ａ）ポリエチレンテレフタレート３０wt％以上７０wt％以下、好ましくは３５wt％〜６５wt％、より好ましくは４０wt％〜６０重wt％、特に好ましくは４５wt％〜５５wt％と、（Ｂ）ポリカーボネート３０wt％以上７０wt％以下、好ましくは６５wt％〜３５wt％、より好ましくは６０wt%〜４０wt％、特に好ましくは５５wt％〜４５wt％と、（Ａ）及び（Ｂ）の合計１００質量部に対して５〜６０質量部の導電性フィラーとからなるのが望ましい。導電性層のＰＥＴの配合量が少なすぎると耐溶剤性が悪くなり、配合量が多すぎると耐熱性が悪くなる。また、配合量が多すぎても少なすぎてもＰＣとの分散性が悪くなる場合があるので上記範囲内とするのが好ましい。また、導電性層のＰＣの配合量が少なすぎると耐熱性が悪くなり、配合量が多すぎると耐溶剤性および屈曲耐久性が悪くなる。配合量が多すぎても少なすぎてもＰＥＴとの分散性が悪くなる場合があるので、上記範囲内とするのが好ましい。
【００５２】
特に、導電性層を共押出しで形成させる場合、導電性層の組成は、ＰＥＴ３０wt％以上７０wt％以下と、ＰＣ３０wt％以上７０wt％以下と、ＰＥＴ＋ＰＣ１００質量部に対して導電性フィラーが５〜６０質量部であるのが好ましい。
【００５３】
上記導電性フィラーとしては、導電性のカーボンブラックが好ましく挙げられ、アセチレンブラックが特に好ましく挙げられる。
導電性フィラーの配合率は、樹脂成分に対して、上述のように通常５〜６０質量部である。ケッフェンブラックやカーボンナノチューブなどの高導電性フィラーを使用する場合は５〜１５質量部が好ましく、ファーネスブラックやアセチレンブラックなどの通常の導電性カーボンブラックを使用する場合は１５〜４０質量部が好ましい。金属や酸化金属などの比較的比重の大きいフィラーを使用する場合は３０〜１００質量部とすることもできる。
【００５４】
導電性層は、場所による表面抵抗率のバラツキができるだけ小さいものであることが均一な電荷制御機能を発揮する上で望ましい。ベルト部材として満足に機能するには、表面抵抗率の最大値が最小値の３０倍以内にあることが必要とされる。本発明によれば、表面積１ｍ2あたり任意に選んだ２０点で測定した表面抵抗率の最大値が最小値の１０倍以下、更には１〜６倍の範囲内のフィルムまたはシームレスベルトを得ることができる。
【００５５】
本発明のフィルムまたはシームレスベルトの表面は、用途に応じて、他の樹脂をコーティングしたり、金属蒸着したり、艶消し加工などをしてもよい。
【００５６】
＜グロス＞
ＰＥＴとＰＣとのポリマーブレンド物の混練が不足すると、十分な耐熱性、耐薬品性、屈曲耐久性、表面平滑性が得られない。逆に混煉が進みすぎると、エステル交換反応が進みすぎた結果として樹脂の粘度低下や脆弱化が発現するために好ましくない。ＰＥＴとＰＣの適度な混練状態を確認する手段として、フィルムまたはシームレスベルトの表面の光沢度（グロス）を目安にすることができる。
【００５７】
ＰＥＴとＰＣの混煉が不足したフィルムまたはシームレスベルトは、ＰＥＴが非晶状態では比較的透明である。これを１２０℃程度で熱処理すると、ＰＥＴ相が結晶化するために白濁化して、同時に脆くなる。反対に、ＰＥＴとＰＣの混練が進みすぎ、加水分解反応が進みすぎると、外観は透明だが分子量が低下してフィルムまたはシームレスベルトが脆くなる。
【００５８】
本発明のフィルムまたはシームレスベルトにおいて、ＰＥＴとＰＣの混練が好ましい範囲にあるとき、その外観が白濁（グロスが低下）する場合が多い。これは、ＰＥＴとＰＣの混練が好ましい範囲において、ＰＥＴとＰＣの分散系が光を散乱させ易い粒径になっているためと考えられる。
【００５９】
本発明のフィルムまたはシームレスベルトの光沢度（グロス）は、JIS：Z8741に準拠して測定した場合に、３〜４０％が好ましく、８〜３０％がより好ましく、１０〜２０％が特に好ましい。
【００６０】
［効果］
本発明のフィルムまたはシームレスベルトを例えば転写ベルトに用いる場合、該ベルトが歪むと、ベルト上に形成されるトナー画像の歪みや色ずれの原因になる。そのため、ベルト部材は、十分に高い弾性率を有することが望ましい。また、ベルト部材は、異物の巻き込み等によって割れたりすることが無いように、適度な柔軟性を有することが望ましい。本発明のフィルムまたはシームレスベルトは、引張弾性率と引張破断伸びが共に優れており、上記要求に応えることができるものである。
本発明のフィルムまたはシームレスベルトは結晶化し難く、結晶化による脆化が少ない。したがって、本発明のフィルムを加熱シームで接着してエンドレスベルト状に成形しても、シーム個所が脆くなり難い。
【００６１】
［特有事項］
＜形状＞
本発明のフィルムの形状は特に制限されず上記厚みを満足するシート状物であればよい。
また、本発明のシームレスベルトの形状は、上記厚みを満足すれば特に制限されず、本発明の技術分野において通常採用されているベルトの形状を適宜採用できる。
【００６２】
＜フィルムの製造方法＞
本発明のフィルムの製造方法は、極限粘度（ＩＶ）が１．０〜１．５ｄｌ／ｇの範囲である結晶性ポリエチレンテレフタレート３０wt％以上７０wt％以下と、重量平均分子量（Mw）が18,000〜25000の範囲であるポリカーボネート３０wt％以上７０wt％以下と（すなわち、本発明のポリマーブレンド物）、場合によっては任意の添加剤適量を押出機に供給し、リップクリアランスを１．０ｍｍ以下に調製したＴダイから溶融押出し、次いで、溶融状態の樹脂組成物を６０〜１４０℃の範囲内の温度に制御した冷却ロールと接触させて冷却固化する。
【００６３】
更に詳述すると、Ｔダイのリップクリアランスは、好ましくは１．０〜０．３ｍｍ、特に好ましくは０．８〜０．５ｍｍである。リップクリアランスが１．０ｍｍを超えると、溶融樹脂組成物の引き落とし率が大きくなるために、得られるフィルムの厚みムラが大きくなったり、得られるフィルムの異方性が大きくなったりして、結果的に屈曲耐久性が低下するので、上記範囲内とする必要がある。また、狭すぎると、押出加工時の樹脂圧力が高くなりすぎたり、十分な押出量が得られなくなったりするので上記範囲内とするのが好ましい。
【００６４】
冷却ロールの温度は８０〜１３０℃の範囲が特に好ましい。冷却ロール温度が低すぎると、溶融樹脂組成物と冷却ロールの密着が不十分になりフィルムの平面性が悪くなる。冷却ロール温度が高すぎると、溶融樹脂組成物が冷却ロールに粘着して、得られるフィルムの平面性が悪くなるので上記範囲内とする必要がある。
また、冷却ロール上に密着させつつ冷却固化する際にはエアーナイフなどを用いる方法が挙げられる。
【００６５】
＜シームレスベルトの製造方法＞
本発明のシームレスベルトの製造方法は、極限粘度（ＩＶ）が１．０〜１．５ｄｌ／ｇの範囲である結晶性ポリエチレンテレフタレート３０wt％以上７０wt％以下と、重量平均分子量（Mw）が18,000〜25000の範囲であるポリカーボネート３０wt％以上７０wt％以下と（すなわち、本発明のポリマーブレンド物）、場合によっては任意の添加剤適量を押出機に供給し、リップクリアランスを１．０ｍｍ以下に調製した環状ダイから溶融押出し、次いで、溶融状態の樹脂組成物を６０〜１４０℃の範囲内の温度に制御した冷却マンドレルと接触させて冷却固化する。
【００６６】
また、この製造方法では、チューブを製造することもできる。
上記製造方法で用いることができる望ましい連続的な溶融押出成形法としては、単軸スクリュー押出機とスパイラル方式によって環状体の内径を制御しながら引き取る方法が挙げられる。
【００６７】
＜ベルト部材＞
次いで、本発明のベルト部材について説明する。
本発明のベルト部材は、上述の本発明のフィルムまたは上述の本発明のシームレスベルトからなり、電子写真方式又はインクジェット方式の画像形成装置に使用されるベルト部材である。形状などは、通常この種のベルト部材に採用される形状などであれば特に制限無く採用できる。
【００６８】
本発明のフィルムを加熱シームで接着してエンドレスベルト状に成形する場合、フィルムの加熱個所（再溶融個所）は、一部分でもフィルム全体でも構わない。
【実施例】
【００６９】
以下、実施例及び比較例を挙げて本発明をより具体的に説明するが、本発明はこれらに制限されるものではない。
また、各実施例及び比較例で使用した全ての原料（樹脂や複合樹脂）は事前に十分に乾燥（水分含有量８０ｐｐｍ未満）したものである
【００７０】
以下の実施例及び比較例において各物性の測定方法は以下の通りである。
（１）算術表面粗さ（Ｒａ）
表面粗さ（Ｒａ）は、JIS：B0601に準拠し、表面粗さ形状測定機（（株）東京精密社製商品名称サーフコム５５４Ａ）を用いて測定した。サンプル形状がシームレスベルトの場合は外側面を、フィルムの場合には反キャスト面（空冷面）を１０点測定して平均粗さ（Ｒａ）を求めた。
【００７１】
（２）表面抵抗率
四探針プローブ（三菱化学社製商品名称ＰＳＰプローブ；ピン間隔１．５ｍｍ）と効率測定装置（三菱化学社製商品名称ロレスタＨＰ）を用いて、JIS：K7194に準拠して、表面抵抗率を求めた。
【００７２】
（３）光沢度（グロス）
JIS：Z8741に準拠し、ＨＯＲＩＢＡ社製商品名称グロスチェッカ（ＩＧ−３２０型）を使用して入射角６０℃で測定した。
【００７３】
（４）屈曲耐久性
JIS：P8115に準拠し、幅１５ｍｍの短冊形試験片を用い、ＭＩＴ耐柔披露試験機により屈曲角度１３５度（左右）、折り曲げ速度１７５ｃｐｓ、荷重９．８Ｎの条件で測定した。ＭＤ方向（流れ方向）とＴＤ方向（ＭＤと直角方向）で各ｎ＝５で測定し、１０点の算術平均を算出した。
【００７４】
（５）熱処理後の屈曲耐久性
１３０℃に調製した温風式高温槽にサンプルを３０分放置した後の屈曲耐久性を（４）と同様に測定した。
【００７５】
（６）示差走査熱量計（ＤＳＣ）による熱分析
示差走査熱量測定装置（メトラー社製商品名称ＤＳＣ３０）とデータプロセッサ（メトラー社製商品名称ＴＣ１０Ａ）とを用い、JIS：K7121に準拠して、下記条件により試料を熱分析した。試料は、７５℃で１０時間コンディショニングした後、測定に供した。ファーストランにより、結晶融解ピーク温度と結晶融解熱（ΔＨ）を求めた。測定条件は、試料重量１０ｍｇ、測定開始温度３０℃、測定終了温度３００℃、昇温速度１０℃／分とした。
【００７６】
（実施例１〜９、比較例１〜６）
表１に示す組成で各成分を混合した混合物をダブルフライトタイプの単軸スクリュー押出機に供給して、スパイラル条を有する環状ダイス（リップの内径２５０ｍｍ、外径２４８ｍｍ、リップクリアランス１．０ｍｍ）を用いて、ダイスのリップから鉛直に下方に向けて押出し、表面温度を７０℃に制御したφ２０１ｍｍの内部冷却マンドレルによって内径を制御しながら引き取り、適当な長さに切断して、φ２００ｍｍの折り目のない厚みが約１００μｍのシームレスベルトを得た。
得られた各シームレスベルトの物性を表１に示す。
【００７７】
（実施例１０）
表１に示す組成で各成分を混合した混合物をダブルフライトタイプの単軸スクリューを装着する押出機に供給して、リップクリアランス０．７ｍｍのＴ字ダイからフィルム状に溶融押出し、直ちに１２０℃の冷却ロールによって冷却して、厚みが約１００μｍのフィルムに成形した。このようにして得られたフィルムの物性を表１に示す。
【００７８】
なお、比較例６では、フローマーク状の厚みムラが発生して著しく表面平滑性が悪くなった。このように表面平滑性と厚みムラが悪いために、機械的物性や表面粗さ、グロスなどの測定ができなかった。
【００７９】
【表１】
2007246607.tif 000004
【００８０】
(実施例１１〜１３)
表２に示す各成分を混合した混合物が内側層を形成するようにφ４０ｍｍのダブルフライトタイプの単軸スクリューを装着する押出機に、また、表２に示すコンパウンドが外側層を形成するようにφ３０ｍｍのダブルフライトタイプの単軸スクリューを装着する押出機に供給し、マルチマニホールドを有するスパイラル条を有する環状ダイス（リップの内径２１０ｍｍ、外径２１２ｍｍ、クリアランス１．０ｍｍ）を用いて、ダイスのリップから鉛直に下方に向けて押出し、表面温度を７０℃に制御したφ１５１ｍｍの内部冷却マンドレルによって内径を制御しながら引き取り、適当な長さに切断して、φ１５０ｍｍの折り目のない厚みが約１３０μｍの２層構造のシームレスベルトを作製した。ベルトの断面を実態顕微鏡で観察したところ、内側層の厚みは８０μｍと外側層の厚みは５０μｍであった。
【００８１】
（比較例７〜８）
実施例１１〜１３と同様にして表２に示すコンパウンドが外側層を形成するように単軸スクリューを装着する押出機に供給して２層シームレスベルトを製造しようとしたところ、フローマーク状の厚みムラが発生して著しく平面性の悪いシームレスベルトになった。平面性と厚みムラが悪いために、機械物性や表面性を測定することができなかった。
【００８２】
【表２】
2007246607.tif 000005
【００８３】
なお、各表中の略記はそれぞれ以下の通りである。
ＰＥＴ［１］：クラレ製商品名称クラペットＫＳ−７１０Ｂ４；IV=１．２５dl/g
ＰＥＴ［２］：クラレ製商品名称クラペットＫＳ−７１０Ｂ５；IV=１．１５dl/g
ＰＥＴ［３］：クラレ製商品名称クラペットＫＬ−７６０K；IV=０．８５dl/g
ＰＥＴ［４］：クラレ製商品名称クラペットＫＳ−７１０Ｂ８；IV=１．２０dl/g
ＰＣ［１］：出光興産製商品名称タフロンＩＲＥ２２００；重量平均分子量２１５００
ＰＣ［２］：出光興産製商品名称タフロンＩＲＥ２５００；重量平均分子量２４５００
ＰＣ［３］：出光興産製商品名称タフロンＩＲＥ１９００；重量平均分子量１８５００
ＰＣ［４］：出光興産製商品名称タフロンＬＣ１７００；重量平均分子量１６５００
コンパウンド（１）：ＰＥＴ［１］／ＰＣ［１］／ＡＢ＝３５／３５／３０（wt％）を２軸押出機でコンパウンドしたペレット
コンパウンド（２）：ＰＥＴ［１］／ＰＣ［１］／ＡＢ＝３７／３７／２６（wt％）を２軸押出機でコンパウンドしたペレット
コンパウンド（３）：ＰＥＴ［１］／ＰＣ［１］／ＡＢ＝４０／４０／２０（wt％）を２軸押出機でコンパウンドしたペレット
コンパウンド（４）：ＰＥＴ［１］／ＡＢ＝７０／３０（wt％）を２軸押出機でコンパウンドしたペレット
コンパウンド（５）：ＰＣ［１］／ＡＢ＝７０／３０（wt％）を２軸押出機でコンパウンドしたペレット
ＡＢ：アセチレンブラック、電気化学工業製商品名称デンカブラック；揮発分＝０．０３％、ＤＢＰ給油量＝１２５ｍｌ／１００ｇ